(57)【要約】      （修正有）【課題】グリーンシートのような薄膜を形成する際に、薄膜にピンホールや部分的な厚みのばらつきが発生するのを防止するとともに、優れた剥離性、耐ブロッキング性を備えた剥離フィルムを提供すること。【解決手段】本発明の剥離フィルム１は、基材１１と、（メタ）アクリロイル基、アルケニル基およびマレイミド基からなる群から選択される少なくとも１種の官能基を有する、活性エネルギー線硬化性化合物（Ａ）、分子内にフッ素原子を有する活性エネルギー線硬化性化合物（Ｂ）、ポリオルガノシロキサン（Ｃ）を含有する材料で形成された剥離剤層１２とを有し、剥離剤層１２の外表面１２１の算術平均粗さが８ｎｍ以下であり、かつ、その最大突起高さが５０ｎｍ以下であり、基材１１の第２の面１１２の算術平均粗さが５〜４０ｎｍであり、かつ、その最大突起高さは、６０〜５００ｎｍである。【選択図】図１
2015071240.tif 000002
【特許請求の範囲】
【請求項１】
第１の面と第２の面とを有する基材と、
（メタ）アクリロイル基、アルケニル基およびマレイミド基からなる群から選択される少なくとも１種の反応性官能基を有し、分子内にケイ素原子およびフッ素原子を有さない活性エネルギー線硬化性化合物（Ａ）と、（メタ）アクリロイル基、アルケニル基およびマレイミド基からなる群から選択される少なくとも１種の反応性官能基を有し、分子内にフッ素原子を有する活性エネルギー線硬化性化合物（Ｂ）と、（メタ）アクリロイル基、アルケニル基およびマレイミド基からなる群から選択される少なくとも１種の反応性官能基を有するポリオルガノシロキサン（Ｃ）と、を含有する剥離剤層形成用材料を、前記基材の第１の面側に塗布して形成された塗布層に、活性エネルギー線を照射して硬化することにより形成された剥離剤層と、を有し、
前記剥離剤層の外表面の算術平均粗さＲａ１が８ｎｍ以下であり、かつ、その最大突起高さＲｐ１が５０ｎｍ以下であり、
前記基材の第２の面の算術平均粗さＲａ２が５〜４０ｎｍであり、かつ、その最大突起高さＲｐ２は、６０〜５００ｎｍであることを特徴とする剥離フィルム。
【請求項２】
前記剥離剤層形成用材料中における前記活性エネルギー線硬化性化合物（Ｂ）の含有量をＢ［質量％］、ポリオルガノシロキサン（Ｃ）の含有量をＣ［質量％］としたとき、０．０５≦Ｂ／（Ｂ＋Ｃ）≦０．５の関係を満足する請求項１に記載の剥離フィルム。
【請求項３】
前記剥離剤層形成用材料中における前記活性エネルギー線硬化性化合物（Ｂ）とポリオルガノシロキサン（Ｃ）とを合わせた固形分含有量は、０．３〜５質量％である請求項１または２に記載の剥離フィルム。
【請求項４】
前記活性エネルギー線硬化性化合物（Ｂ）は、分子内にポリ（パーフルオロアルキレンエーテル）鎖を有する請求項１ないし３のいずれか１項に記載の剥離フィルム。
【請求項５】
前記剥離剤層の平均厚さは、０．３〜２μｍである請求項１ないし４のいずれか１項に記載の剥離フィルム。
【請求項６】
グリーンシートの製造に用いられる請求項１ないし５のいずれか１項に記載の剥離フィルム。
【発明の詳細な説明】
【技術分野】
【０００１】
本発明は、剥離フィルムに関するものである。
【背景技術】
【０００２】
例えば、積層セラミックコンデンサの製造において、グリーンシートを形成するために剥離フィルムが用いられている。
【０００３】
剥離フィルムは、一般に基材と剥離剤層とから構成される。この剥離フィルム上に、セラミックス粒子とバインダー樹脂とが有機溶剤に分散、溶解したセラミックスラリーを塗工し、塗工物を乾燥することにより、グリーンシートは製造される。このような方法により、均一な厚みのグリーンシートを効率よく製造することができる。また、こうして製造されたグリーンシートは、剥離フィルムから剥離して、積層セラミックコンデンサの製造に用いられる。
【０００４】
上記のようなグリーンシートの製造において、グリーンシートが形成された剥離フィルムは、一般に、ロール状に巻かれた状態で保管、輸送される。
【０００５】
ところで、従来、上記のような剥離フィルムは、基材の剥離剤層が設けられている面とは反対の面（背面）の表面粗度（平均粗さ）を比較的高いものとし、巻かれた剥離フィルムの表裏が貼り付く（ブロッキング）等の不具合を解消しようとする試みがなされていた（例えば、特許文献１参照）。
【０００６】
しかしながら、特許文献１に記載の剥離フィルムを用いた場合、グリーンシートが形成された剥離フィルムを巻き取って保管する際に、剥離フィルムの背面の比較的粗い表面形状が、グリーンシートに転写してしまい、グリーンシートが部分的に薄くなり、グリーンシートを積層してコンデンサを作製したときに、短絡による不具合を生じてしまう場合があった。
【０００７】
一方、基材の剥離剤層が設けられている面とは反対の面の表面粗度（平均粗さ）を比較的小さいものにすると、表面粗さが著しく平坦となり、剥離フィルムの表裏の滑りが悪くなるため、巻き取り不良やブロッキング等の不具合を生じてしまう場合があった。
【０００８】
また、近年では、積層セラミックコンデンサの小型化・低背化に伴い、グリーンシート１層あたりの厚みが薄くなっている。そのため、グリーンシート自体の強度が低下し、剥離する際にシートが破れてしまうなどの不具合が生じやすくなっている。
【先行技術文献】
【特許文献】
【０００９】
【特許文献１】特開２００３−２０３８２２号公報
【発明の概要】
【発明が解決しようとする課題】
【００１０】
本発明の目的は、例えば、グリーンシートのような薄膜を形成する際に、薄膜にピンホールや部分的な厚みのばらつきが発生するのを防止するとともに、優れた剥離性、耐ブロッキング性を備えた剥離フィルムを提供することにある。
【課題を解決するための手段】
【００１１】
このような目的は、下記（１）〜（６）の本発明により達成される。
（１）  第１の面と第２の面とを有する基材と、
（メタ）アクリロイル基、アルケニル基およびマレイミド基からなる群から選択される少なくとも１種の反応性官能基を有し、分子内にケイ素原子およびフッ素原子を有さない活性エネルギー線硬化性化合物（Ａ）と、（メタ）アクリロイル基、アルケニル基およびマレイミド基からなる群から選択される少なくとも１種の反応性官能基を有し、分子内にフッ素原子を有する活性エネルギー線硬化性化合物（Ｂ）と、（メタ）アクリロイル基、アルケニル基およびマレイミド基からなる群から選択される少なくとも１種の反応性官能基を有するポリオルガノシロキサン（Ｃ）と、を含有する剥離剤層形成用材料を、前記基材の第１の面側に塗布して形成された塗布層に、活性エネルギー線を照射して硬化することにより形成された剥離剤層と、を有し、
前記剥離剤層の外表面の算術平均粗さＲａ１が８ｎｍ以下であり、かつ、その最大突起高さＲｐ１が５０ｎｍ以下であり、
前記基材の第２の面の算術平均粗さＲａ２が５〜４０ｎｍであり、かつ、その最大突起高さＲｐ２は、６０〜５００ｎｍであることを特徴とする剥離フィルム。
【００１２】
（２）  前記剥離剤層形成用材料中における前記活性エネルギー線硬化性化合物（Ｂ）の含有量をＢ［質量％］、ポリオルガノシロキサン（Ｃ）の含有量をＣ［質量％］としたとき、０．０５≦Ｂ／（Ｂ＋Ｃ）≦０．５の関係を満足する上記（１）に記載の剥離フィルム。
【００１３】
（３）  前記剥離剤層形成用材料中における前記活性エネルギー線硬化性化合物（Ｂ）とポリオルガノシロキサン（Ｃ）とを合わせた固形分含有量は、０．３〜５質量％である上記（１）または（２）に記載の剥離フィルム。
【００１４】
（４）  前記活性エネルギー線硬化性化合物（Ｂ）は、分子内にポリ（パーフルオロアルキレンエーテル）鎖を有する上記（１）ないし（３）のいずれかに記載の剥離フィルム。
【００１５】
（５）  前記剥離剤層の平均厚さは、０．３〜２μｍである上記（１）ないし（４）のいずれかに記載の剥離フィルム。
【００１６】
（６）  グリーンシートの製造に用いられる上記（１）ないし（５）のいずれかに記載の剥離フィルム。
【発明の効果】
【００１７】
本発明によれば、例えば、グリーンシートのような薄膜を形成する際に、薄膜にピンホールや部分的な厚みのばらつきが発生するのを防止するとともに、優れた剥離性、耐ブロッキング性を備えた剥離フィルムを提供することが可能となる。
【図面の簡単な説明】
【００１８】
【図１】本発明の剥離フィルムの横断面図である。
【発明を実施するための形態】
【００１９】
以下、本発明を好適実施形態に基づいて詳細に説明する。
《剥離フィルム》
本発明の剥離フィルムは、例えば、グリーンシートのような薄膜の製造に用いられるものである。特に、グリーンシートの製造に用いることで、より高い効果を発揮するものである。
【００２０】
図１は、本発明の剥離フィルム１の横断面図である。
図１に示すように、剥離フィルム１は、第１の面１１１と第２の面１１２とを有する基材１１と、基材１１の第１の面１１１上に設けられた剥離剤層１２とを有している。
【００２１】
本発明の剥離フィルムは、第２の面の算術平均粗さＲａ２が５〜４０ｎｍであり、かつ、その最大突起高さＲｐ２が、６０〜５００ｎｍである基材と、所定の成分を含む剥離剤層形成用材料で形成された剥離剤層とを有しており、剥離剤層の外表面の算術平均粗さＲａ１が８ｎｍ以下であり、かつ、その最大突起高さＲｐ１が５０ｎｍ以下である点に特徴を有している。
【００２２】
このように剥離剤層の外表面を基材の第２の面より高平滑化することにより、剥離フィルムを用いて製造されるグリーンシートにピンホールが生じるのを防止することができる。これは、グリーンシート（薄膜）に、剥離剤層の外表面の突起による凹みが生じにくくなるため、当該凹みと、巻き取った際の基材の第２の面の突起により形成されうるグリーンシート（薄膜）の凹みとの一致が生じにくくなり、その結果、ピンホールが生じにくくなるためであると考えられる。
【００２３】
このような特徴を有する、本発明の剥離フィルムを用いることにより、グリーンシート（薄膜）にピンホールや部分的な厚みのばらつきが発生するのを防止できる。その結果、信頼性の高いグリーンシート（薄膜）を形成できる。
【００２４】
特に、グリーンシートの厚さが極薄（例えば厚さ５μｍ以下、特に厚さ０．５μｍ〜２μｍ）であっても、上記欠点のない良好なグリーンシート（薄膜）を形成できる。また、前記剥離フィルムは、剥離剤層の外表面の高平滑化が得られるとともに、優れた剥離性を備えることができる。
【００２５】
以下、本実施形態に係る剥離フィルム１を構成する各層について詳細に説明する。
＜基材＞
基材１１は、第１の面１１１と第２の面１１２とを有する。
【００２６】
基材１１は、剥離フィルム１に、剛性、柔軟性等の物理的強度を付与する機能を有している。
【００２７】
基材１１としては、特に制限はなく、従来公知のものの中から任意のものを適宜選択して用いることができる。このような基材１１としては、例えば、ポリエチレンテレフタレートやポリエチレンナフタレート等のポリエステル、ポリプロピレンやポリメチルペンテン等のポリオレフィン、ポリカーボネートなどのプラスチックからなるフィルムが挙げられ、単層であってもよいし、同種または異種の２層以上の多層であってもよい。これらの中でもポリエステルフィルムが好ましく、特にポリエチレンテレフタレートフィルムが好ましく、さらには二軸延伸ポリエチレンテレフタレートフィルムが好ましい。プラスチックからなるフィルムは、加工時、使用時等において、埃等が発生しにくいため、例えば、埃等によるセラミックスラリー塗工不良等を効果的に防止することができる。
【００２８】
上述したような、基材１１の第２の面１１２の算術平均粗さＲａ２は、５〜４０ｎｍである。これにより、剥離剤層１２の外表面１２１が高平滑である剥離フィルム１を、紙製、プラスチック製または金属製等のコア材にロール状に巻き取る際に、空気抜けが良好になり、巻きずれを効果的に抑制することができるため、巻き取り張力を高める必要が無く、巻き取り張力に起因する巻き芯部の変形も抑制することが可能となる。また、ロール状に巻かれた剥離フィルム１の表裏でブロッキングが発生することを防止できる。さらに、グリーンシート（薄膜）が形成された剥離フィルム１を巻き取って保管する際に、グリーンシート（薄膜）に接する基材１１の第２の面１１２の表面形状が、グリーンシート（薄膜）に転写して、グリーンシート（薄膜）にピンホールや部分的な厚みのばらつきが発生するのを防止できる。その結果、信頼性の高いグリーンシート（薄膜）を形成できる。
【００２９】
これに対して、算術平均粗さＲａ２が前記下限値未満であると、グリーンシート形成前の剥離フィルム１の保管時において、グリーンシート形成前の剥離フィルム１を巻き取る際に、空気を巻き込みやすく、巻きずれが生じやすいため、取り扱いが困難となる。また、巻かれた剥離フィルム１の表裏（基材１１の第２の面１１２と剥離剤層１２）が密着してしまい、ブロッキングを十分に防止するのが困難となる。一方、算術平均粗さＲａ２が前記上限値を超えると、グリーンシート形成後の剥離フィルム１を巻き取る際に、グリーンシートに接する基材１１の第２の面１１２の突起形状がグリーンシートに転写されてしまい、グリーンシートにピンホールや部分的な厚みのばらつきが発生するおそれがあり、グリーンシートの信頼性を十分に保持することが困難となる。
【００３０】
このように、基材１１の第２の面１１２における算術平均粗さＲａ２は、５〜４０ｎｍであるが、特に１０〜３０ｎｍであることが好ましい。これにより、上述の効果がより顕著なものとなる。
【００３１】
また、基材１１の第２の面１１２の最大突起高さＲｐ２は、６０〜５００ｎｍである。これにより、剥離剤層１２の外表面１２１が高平滑である剥離フィルム１を、紙製、プラスチック製または金属製等のコア材にロール状に巻き取る際に、空気抜けが良好になり、巻きずれを効果的に抑制することができるため、巻き取り張力を高める必要が無く、巻き取り張力に起因する巻き芯部の変形も抑制することが可能となる。また、ロール状の剥離フィルム１を繰り出す際に、巻かれた剥離フィルム１の表裏でブロッキングが発生することを防止できる。さらに、グリーンシートが形成された剥離フィルム１を巻き取って保管する際に、グリーンシートに接する基材１１の第２の面１１２の表面形状が、グリーンシートに転写して、グリーンシートにピンホールや部分的な厚みのばらつきが発生するのを防止できる。その結果、信頼性の高いグリーンシートを形成できる。
【００３２】
これに対して、最大突起高さＲｐ２が前記下限値未満であると、グリーンシート（薄膜）形成前の剥離フィルム１の保管時において、グリーンシート形成前の剥離フィルム１を巻き取る際に、空気を巻き込みやすく、巻きずれが生じやすいため、取り扱いが困難となる。また、剥離フィルム１を巻き取ることで接した基材１１の第２の面１１２と剥離剤層１２の外表面１２１とが密着してしまい、ブロッキングを十分に防止するのが困難となる。一方、最大突起高さＲｐ２が前記上限値を超えると、グリーンシート形成後の剥離フィルム１を巻き取る際に、グリーンシートに接する基材１１の第２の面１１２の突起形状がグリーンシートに転写されてしまい、グリーンシートにピンホールや部分的な厚みのばらつきが発生するおそれがあり、グリーンシートの信頼性を十分に保持することが困難となる。
【００３３】
このように、基材１１の第２の面１１２における最大突起高さＲｐ２は、６０〜５００ｎｍであるが、８０〜４００ｎｍであることがより好ましく、１００〜３００ｎｍであることが特に好ましい。これにより、上述の効果がより顕著なものとなる。
【００３４】
基材１１の第１の面１１１の算術平均粗さＲａ０は、２〜８０ｎｍであることが好ましく、５〜５０ｎｍであることがより好ましい。後述するように、基材１１の第１の面１１１上には、第１の面１１１の凹凸を埋めて平滑化された剥離剤層１２が形成されるため、Ｒａ０が上記の範囲内であれば、平滑化作用が特に顕著となる。
【００３５】
また、基材１１の第１の面１１１の最大突起高さＲｐ０は、１０〜７００ｎｍであることが好ましく、２０〜５００ｎｍであることがより好ましい。後述するように、基材１１の第１の面１１１上には、第１の面１１１の凹凸を埋めて平滑化された剥離剤層１２が形成されるため、Ｒｐ０が上記の範囲内であれば、平滑化作用が特に顕著となる。
【００３６】
基材１１の平均厚さは、１０〜３００μｍであるのが好ましく、１５〜２００μｍであるのがより好ましい。これにより、剥離フィルム１の、柔軟性を適度なものとしつつ、引裂きや破断に対する耐性を特に優れたものとすることができる。なお、本明細書において、「平均厚さ」とは、測定回数5回の平均値のことをいう。
【００３７】
＜剥離剤層＞
剥離剤層１２は、基材１１の第１の面１１１上に設けられている。
剥離剤層１２は、剥離フィルム１に剥離性を付与する機能を有している。
【００３８】
剥離剤層１２は、所定の成分を含む剥離剤層形成用材料に活性エネルギー線を照射して硬化することにより形成された層である。
【００３９】
剥離剤形成用材料は、（メタ）アクリロイル基、アルケニル基およびマレイミド基からなる群から選択される少なくとも１種の反応性官能基を有し、分子内にケイ素原子およびフッ素原子を有さない活性エネルギー線硬化性化合物（Ａ）と、（メタ）アクリロイル基、アルケニル基およびマレイミド基からなる群から選択される少なくとも１種の反応性官能基を有し、分子内にフッ素原子を有する活性エネルギー線硬化性化合物（Ｂ）と、（メタ）アクリロイル基、アルケニル基およびマレイミド基からなる群から選択される少なくとも１種の反応性官能基を有するポリオルガノシロキサン（Ｃ）と、を含有している。このような剥離剤層形成用材料を用いることにより、剥離剤層１２形成時の硬化性やグリーンシートに対する剥離性を特に優れたものとすることができる。また、基材１１上に薄膜形成する際の成膜性が高いものとなり、グリーンシートのような薄膜を形成する際に、薄膜にピンホールや部分的な厚みのばらつきが発生するのをより効果的に防止することができる。
【００４０】
以下、各成分について詳細に説明する。
［活性エネルギー線硬化性化合物（Ａ）］
活性エネルギー線硬化性化合物（Ａ）は、硬化することにより剥離剤層１２の形成に寄与する成分である。これにより、剥離剤層１２の機械的強度をより適度なものとすることができる。また、基材１１表面に易滑剤フィラーが付与されている場合、基材１１表面にある易滑剤フィラーを被覆し、塗工した面を平滑化することができる。
【００４１】
活性エネルギー線硬化性化合物（Ａ）は、（メタ）アクリロイル基、アルケニル基およびマレイミド基よりなる群から選択される少なくとも１種の反応性官能基を有し、分子内にケイ素原子およびフッ素原子を有さないものである。なお、上記アルケニル基としては、ビニル基、アリル基、プロペニル基、ヘキセニル基など炭素数２〜１０のものが例示される。特に、上記反応性官能基を、１分子中に２つ以上有しているのが好ましく、１分子中に３つ以上有しているのがより好ましい。これにより、剥離剤層１２は、優れた硬化性や、耐溶剤性、および剥離性を得ることができる。また、かかる活性エネルギー線硬化性化合物（Ａ）は、適度な流動性と形状保持性とを有するものである。このため、基材１１上に、かかる活性エネルギー線硬化性化合物（Ａ）を含む剥離剤層形成用材料を塗布すると、剥離剤層形成用材料により基材の凹凸を的確に埋め込むことができ、その埋め込んだ状態を確実に保持することができる。その結果、剥離剤層１２の外表面１２１を平滑にすることができる。
【００４２】
また、活性エネルギー線硬化性化合物（Ａ）における前記反応性官能基の含有量は、活性エネルギー線硬化性化合物（Ａ）１ｋｇ当たり１０当量以上であることが好ましい。これにより、薄膜で塗布された場合においても硬化性を特に優れたものとすることができる。
【００４３】
活性エネルギー線硬化性化合物（Ａ）としては、前記反応性官能基が、（メタ）アクリロイル基であるのが好ましい。具体的には、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ペンタエリスリトールトリ（メタ）アクリレート、ペンタエリスリトールテトラ（メタ）アクリレート等の多官能（メタ）アクリレートが挙げられる。また、前記（メタ）アクリロイル基以外の反応性官能基を有する化合物として、マレイミド基、アクリロイル基を含有したマレイミドアクリレート、アルキル基、アルケニル基、アリール基からなる群から選択される少なくとも１種の官能基を有するマレイミド化合物が挙げられる。具体的には、例えば、シクロヘキシル基を有するＮ−シクロヘキシルマレイミド、フェニル基を有するＮ−フェニルマレイミド等が挙げられる。上述した中でも、ジペンタエリスリトールトリアクリレート、ジペンタエリスリトールテトラアクリレート、ジペンタエリスリトールペンタアクリレート、ジペンタエリスリトールヘキサアクリレート、ペンタエリスリトールトリアクリレート、ペンタエリスリトールテトラアクリレートよりなる群から選択される少なくとも１種の多官能アクリレートを用いることが好ましい。これにより、薄膜で塗布された場合においても硬化性を特に優れたものとすることができる。
【００４４】
剥離剤層形成用材料における活性エネルギー線硬化性化合物（Ａ）の固形分換算の含有量（溶剤を除いた全固形分中における含有割合）は、６５〜９８．５質量％が好ましく、７１〜９６．３質量％であることがより好ましい。
【００４５】
［活性エネルギー線硬化性化合物（Ｂ）］
活性エネルギー線硬化性化合物（Ｂ）は、剥離剤層１２に剥離性を発現させる成分である。また、基材１１に塗工した際の塗膜のレベリング性を向上させる成分でもある。
【００４６】
活性エネルギー線硬化性化合物（Ｂ）は、（メタ）アクリロイル基、アルケニル基およびマレイミド基からなる群から選択される少なくとも１種の反応性官能基を有し、分子内にフッ素原子を有している。なお、上記アルケニル基としては、ビニル基、アリル基、プロペニル基、ヘキセニル基など炭素数２〜１０のものが例示される。また、活性エネルギー線硬化性化合物（Ｂ）における前記反応性官能基は、（メタ）アクリロイル基であるのが好ましい。
【００４７】
活性エネルギー線硬化性化合物（Ｂ）としては、例えば、ポリ（パーフルオロアルキレンエーテル）鎖（ｂ１）を含む分子鎖を有しており、該分子鎖の末端および／または側鎖に、（メタ）アクリロイル基、アルケニル基およびマレイミド基よりなる群から選択される少なくとも１種の反応性官能基が、直接または２価の連結基を介して結合した化合物を用いるのが好ましい。なお、上記反応性官能基は、１分子中に少なくとも１個有していればよい。
【００４８】
上記ポリ（パーフルオロアルキレンエーテル）鎖は、具体的には、炭素原子数１〜３の２価のフッ化炭素基と酸素原子とが交互に連結した構造を有するものが挙げられる。炭素原子数１〜３の２価のフッ化炭素基は、一種類であっても良いし複数種の混合であってもよく、具体的には、下記構造式（１）で表されるものが挙げられる。
【００４９】
【化１】
2015071240.tif 000003
（上記構造式（１）中、Ｘは下記構造式（ａ）〜（ｄ）であり、構造式（１）中の全てのＸが同一構造のものであってもよいし、また、複数の構造がランダムに又はブロック状に存在していてもよい。また、ｎは繰り返し単位を表す１以上の数である。）
【００５０】
【化２】
2015071240.tif 000004
【００５１】
また、前記２価の連結基としては、例えば、アルキレン基、アルキレンオキシ基、オキシ基、イミノ基、カルボニル基およびそれらを組み合わせた２価の連結基等が挙げられる。２価の連結基の炭素数は、１〜３０であることが好ましく、１〜１０であることがより好ましい。
【００５２】
また、活性エネルギー線硬化性化合物（Ｂ）は、必要に応じて２種以上を組み合わせて使用することができる。
【００５３】
また、活性エネルギー線硬化性化合物（Ｂ）は、水酸基、イソシアネート基、グリシジル基およびカルボキシル基よりなる群から選択される少なくとも１種の官能基を有していてもよい。
【００５４】
また、活性エネルギー線硬化性化合物（Ｂ）は、その分子鎖末端または側鎖に、水酸基、イソシアネート基、グリシジル基およびカルボキシル基よりなる群から選択される少なくとも１種の官能基を有する単量体に由来する構成単位（ｂ２）を有するものでもよい。
【００５５】
水酸基、イソシアネート基、グリシジル基およびカルボキシル基よりなる群から選択される少なくとも１種の官能基を有する単量体としては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、１，４−シクロヘキサンジメタノールモノ（メタ）アクリレート、Ｎ−（２−ヒドロキシエチル）（メタ）アクリルアミド、グリセリンモノ（メタ）アクリレート、ポリエチレングリコールモノ（メタ）アクリレート、ポリプロピレングリコールモノ（メタ）アクリレート、２−ヒドロキシ−３−フェノキシプロピル（メタ）アクリレート、２−（メタ）アクリロイロキシエチル−２−ヒドロキシエチルフタレート等の水酸基含有不飽和単量体；２−（メタ）アクリロイルオキシエチルイソシアネート、２−（２−（メタ）アクリロイルオキシエトキシ）エチルイソシアネート等のイソシアネート基含有不飽和単量体；グリシジルメタクリレート、４−ヒドロキシブチルアクリレートグリシジルエーテル等のグリシジル基含有不飽和単量体；（メタ）アクリル酸、２−（メタ）アクリロイロキシエチルコハク酸、２−（メタ）アクリロイロキシエチルフタル酸、イタコン酸等のカルボキシル基含有不飽和単量体が挙げられる。
【００５６】
また、活性エネルギー線硬化性化合物（Ｂ）は、その分子鎖末端または側鎖に、その他の不飽和単量体に由来する構成単位（ｂ３）を有するものでもよい。
【００５７】
その他の不飽和単量体としては、メタクリル酸メチル、メタクリル酸エチル、メタクリル酸ｎ−プロピル、メタクリル酸ｎ−ブチル、メタクリル酸イソブチル、メタクリル酸ｎ−ペンチル、メタクリル酸ｎ−ヘキシル、メタクリル酸ｎ−ヘプチル、メタクリル酸ｎ−オクチル、メタクリル酸２−エチルヘキシル、メタクリル酸ノニル、メタクリル酸デシル、メタクリル酸ドデシル、メタクリル酸シクロヘキシル、メタクリル酸イソボルニルなどのメタクリル酸エステル類；アクリル酸メチル、アクリル酸エチル、アクリル酸ｎ−プロピル、アクリル酸ｎ−ブチル、アクリル酸イソブチル、アクリル酸ｎ−ペンチル、アクリル酸ｎ−ヘキシル、アクリル酸ｎ−ヘプチル、アクリル酸ｎ−オクチル、アクリル酸２−エチルヘキシル、アクリル酸ノニル、アクリル酸デシル、アクリル酸ドデシル、アクリル酸シクロヘキシル、アクリル酸イソボルニルなどのアクリル酸エステル類；スチレン、α−メチルスチレン、ｐ−メチルスチレン、ｐ−メトキシスチレンなどの芳香族ビニル類；等が挙げられる。
【００５８】
また、（メタ）アクリロイル基、アルケニル基およびマレイミド基からなる群から選択される少なくとも１種の反応性官能基を有する活性エネルギー線硬化性化合物（Ｂ）の製法としては、ポリ（パーフルオロアルキレンエーテル）鎖（ｂ１）および構成単位（ｂ２）を有する化合物を合成し、当該化合物の構成単位（ｂ２）に存在する官能基と反応性を有し、かつ水酸基、イソシアネート基、グリシジル基およびカルボキシル基等の官能基と、（メタ）アクリロイル基、アルケニル基およびマレイミド基からなる群から選択される少なくとも１種の反応性官能基とを有する化合物（ｂ４）を反応させる方法が挙げられる。
【００５９】
このような化合物（ｂ４）としては、具体的には、２−ヒドロキシ−３−アクリロイルオキシプロピルメタクリレート、ペンタエリスリトールトリアクリレート、ジペンタエリスリトールペンタアクリレート、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート、１，４−シクロヘキサンジメタノールモノアクリレート、Ｎ−（２−ヒドロキシエチル）アクリルアミド、２−アクリロイルオキシエチルイソシアネート、４−ヒドロキシブチルアクリレートグリシジルエーテル、アクリル酸などが挙げられる。
【００６０】
また、活性エネルギー線硬化性化合物（Ｂ）は、ＧＰＣ測定による質量平均分子量が３００〜３００００であることが好ましく、１５００〜１００００であることがより好ましい。
【００６１】
このような活性エネルギー線硬化性化合物（Ｂ）は、活性エネルギー線硬化性化合物（Ａ）が活性エネルギー照射により硬化する際に架橋構造に組み込まれて固定される。これにより、剥離剤層１２の外表面１２１側に形成されるグリーンシートへ、剥離剤層１２の成分である活性エネルギー線硬化性化合物（Ｂ）の移行転着を抑制することができる。
【００６２】
剥離剤層形成用材料における活性エネルギー線硬化性化合物（Ｂ）の固形分換算の含有量は、０．０２〜２．５質量％であることが好ましく、０．１５〜２．０質量％であることがより好ましい。これにより、セラミックスラリー（薄膜形成材料）をはじくことなく塗布することがより可能となり、剥離フィルム１の剥離性を特に優れたものとすることができる。
【００６３】
これに対して、剥離剤層形成用材料における活性エネルギー線硬化性化合物（Ｂ）の固形分換算の含有量が前記下限値未満であると、形成される剥離剤層１２が十分な剥離性を発揮できないおそれがある。一方、剥離剤層形成用材料における活性エネルギー線硬化性化合物（Ｂ）の固形分換算の含有量が前記上限値を超えると、形成される剥離剤層１２の表面にセラミックスラリーを塗布したときに、セラミックスラリーをはじき易くなるおそれがある。また、剥離剤層１２が硬化し難くなり、十分な剥離性が得られない場合がある。
【００６４】
さらに、活性エネルギー線硬化性化合物（Ａ）の配合量をＡ質量部とし、活性エネルギー線硬化性化合物（Ｂ）の配合量をＢ質量部としたとき、質量比Ｂ／Ａが、０．０２／９９．９８〜２．５／９７．５の範囲であることがより好ましく、０．１５／９９．８５〜２．０／９８．０の範囲であることが特に好ましい。これにより、上記効果がさらに顕著となる。
【００６５】
活性エネルギー線硬化性化合物（Ａ）とともに、上記活性エネルギー線硬化性化合物（Ｂ）を含む剥離剤層形成用材料を用いて形成された剥離剤層１２を備える剥離フィルム１では、剥離剤層１２の外表面１２１付近に、活性エネルギー線硬化性化合物（Ｂ）に由来する成分が偏析した状態となっていると推測される。このような偏析は、活性エネルギー線硬化性化合物（Ａ）と分子構造、極性、分子量等の異なる活性エネルギー線硬化性化合物（Ｂ）を用いることにより、剥離剤層形成用材料の塗布層が硬化される間に活性エネルギー線硬化性化合物（Ｂ）が表面付近に押し上げられて生じるものと考えられる。
【００６６】
［ポリオルガノシロキサン（Ｃ）］
ポリオルガノシロキサン（Ｃ）は、剥離剤層１２に剥離性を発現させる成分である。また、基材１１に塗工した際の塗膜のレベリング性を向上させる成分である。
【００６７】
ポリオルガノシロキサン（Ｃ）は、（メタ）アクリロイル基、アルケニル基およびマレイミド基よりなる群から選択される少なくとも１種の反応性官能基を有するものである。なお、上記アルケニル基としては、ビニル基、アリル基、プロペニル基、ヘキセニル基など炭素数２〜１０のものが例示される。特に、上記反応性官能基を、１分子中に２つ以上有しているのが好ましく、１分子中に３つ以上有しているのがより好ましい。また、ポリオルガノシロキサン（Ｃ）は、必要に応じて２種以上を組み合わせて使用することができる。
【００６８】
このようなポリオルガノシロキサン（Ｃ）は、紫外線硬化性化合物（Ａ）が紫外線照射により硬化する際に架橋構造に組み込まれて固定される。これにより、剥離剤層１２の外表面１２１側に形成されるグリーンシートへ、剥離剤層１２の成分であるポリオルガノシロキサンの移行転着を抑制することができる。
【００６９】
また、ポリオルガノシロキサン（Ｃ）を構成する反応性官能基以外の有機基としては、脂肪族不飽和結合を有しない同一または異種の一価炭化水素基等が挙げられる。炭化水素基としては、炭素数１〜１２のものが好ましく、特に炭素数１〜１０のものが好ましい。この炭化水素基として、具体的には、メチル基、エチル基、プロピル基等のアルキル基、フェニル基、トリル基等のアリール基などが挙げられる。
【００７０】
特に、ポリオルガノシロキサン（Ｃ）を構成する反応性官能基以外の有機基としては、有機基の８０モル％以上がメチル基であることが好ましい。これにより、剥離剤層１２の剥離性を特に優れたものとすることができる。
【００７１】
剥離剤層形成用材料におけるポリオルガノシロキサン（Ｃ）の固形分含有量は、０．２８〜２．５質量％が好ましく、０．４〜２．０質量％であることがより好ましい。これにより、セラミックスラリーをはじくことなく塗布することがより可能となり、剥離フィルム１の剥離性を特に優れたものとすることができる。
【００７２】
これに対して、剥離剤層形成用材料におけるポリオルガノシロキサン（Ｃ）の固形分含有量が前記下限値未満であると、形成される剥離剤層１２が十分な剥離性を発揮できないおそれがある。一方、剥離剤層形成用材料におけるポリオルガノシロキサンの固形分含有量が前記上限値を超えると、形成される剥離剤層１２の外表面１２１にセラミックスラリーを塗布したときに、セラミックスラリーをはじき易くなるおそれがある。また、剥離剤層１２が硬化し難くなり、十分な剥離性が得られない場合がある。
【００７３】
さらに、紫外線硬化性化合物（Ａ）の配合量をＡ質量部とし、ポリオルガノシロキサン（Ｃ）の配合量をＣ質量部としたとき、質量比Ｃ／Ａが、０．２８／９９．７２〜２．５／９７．５の範囲であることがより好ましく、０．４／９９．６〜２．０／９８．０の範囲であることが特に好ましい。これにより、上記効果がさらに顕著となる。
【００７４】
また、剥離剤層形成用材料中における活性エネルギー線硬化性化合物（Ｂ）の含有量をＢ［質量％］、ポリオルガノシロキサン（Ｃ）の含有量をＣ［質量％］としたとき、０．０５≦Ｂ／（Ｂ＋Ｃ）≦０．５の関係を満足するのが好ましい。このような関係を満足することにより、剥離剤層形成用材料の塗工性をより効果的に向上させることができ、より平滑な剥離剤層１２を形成することができる。また、剥離フィルム１の剥離性能をより効果的に向上させることができる。
【００７５】
［光重合開始剤（Ｄ）］
剥離剤層形成用材料を硬化させるために、活性エネルギー線として紫外線を用いる場合、剥離剤層形成用材料には、光重合開始剤（Ｄ）を含んでいてもよい。光重合開始剤（Ｄ）を用いることで、紫外線の照射により剥離剤層形成用材料をより容易かつ確実に硬化させることができる。
【００７６】
光重合開始剤（Ｄ）としては、特に限定されないが、例えば、α−アミノアルキルフェノン系の光重合開始剤を用いることがより好ましい。このようなα−アミノアルキルフェノン系の光重合開始剤は、硬化の際に酸素阻害を受けにくくする化合物である。そのため、大気雰囲気下での剥離フィルム１の製造においても、特に優れた硬化性を得ることができる。
【００７７】
α−アミノアルキルフェノン系の光重合開始剤としては、例えば、２-メチル-１［４-(メチルチオ)フェニル］ −２−モリフォリノプロパン−１−オン、２−ベンジル−２−ジメチルアミノ−１−（４−モルフォリノフェニル）−ブタノン−１、２−（ジメチルアミノ) −２−［（４-メチルフェニル)メチル］ −１−［４−（４-モルホリニル)フェニル］ −１−ブタノン等が挙げられる。これにより、特に優れた硬化性や、耐溶剤性、および剥離性を得ることができる。
【００７８】
剥離剤層形成用材料における光重合開始剤（Ｄ）の固形分換算の含有量は、１〜２０質量％であることが好ましく、３〜１５質量％であることがより好ましい。これにより、剥離剤層１２の厚さが、酸素阻害により硬化性が得られ難い範囲の厚さであっても、特に優れた硬化性や、耐溶剤性、および剥離性を得ることができる。
【００７９】
また、剥離剤層形成用材料には、上途したような成分に加え、他の成分を含んでいてもよい。例えば、増感剤、帯電防止剤、硬化剤、反応性モノマー等を含むものであってもよい。
【００８０】
増感剤として、例えば、２，４−ジエチルチオキサントン、イソプロピルチオキサントンを用いてもよい。これにより、反応性をより高めることができる。
【００８１】
剥離剤層形成用材料における他の成分の固形分換算の含有量は、０〜１０質量％であることが好ましい。
【００８２】
剥離剤層１２の外表面１２１の算術表面粗さＲａ１は８ｎｍ以下である。これにより、グリーンシートを剥離剤層１２の外表面１２１側に成型したときに、グリーンシートにピンホールや部分的な厚みのばらつきを発生させることをより確実に防止でき、グリーンシートの表面をより高平滑なものにすることができる。
【００８３】
剥離剤層１２の外表面１２１の最大突起高さＲｐ１は、５０ｎｍ以下である。これにより、グリーンシートを剥離剤層１２の外表面１２１側に成型したときに、グリーンシートにピンホールや部分的な厚みのばらつきを発生させることをより確実に防止でき、グリーンシートの表面をより高平滑なものにすることができる。
【００８４】
剥離剤層１２の平均厚さは、０．３〜２μｍであることが好ましく、０．５〜１．５μｍであることがより好ましい。剥離剤層１２の厚さが前記下限値未満であると、剥離剤層１２の外表面１２１の平滑性が不十分となり、グリーンシートを剥離剤層１２の外表面１２１側に成型したときに、グリーンシートにピンホールや部分的な厚みのばらつき等が発生するおそれがある。一方、剥離剤層１２の厚さが前記上限値を超えると、剥離剤層１２の硬化収縮により剥離フィルム１にカールが発生し易くなったり、基材１１と剥離剤層１２とでブロッキングが発生しやすくなるため、巻き取り不良が生じたり、巻き出し時の帯電量が増大するおそれがある。
【００８５】
《剥離フィルムの製造方法》
次に、上述したような剥離フィルム１の製造方法の好適な実施形態について説明する。
【００８６】
本実施形態の製造方法は、基材１１を準備する第１の工程と、剥離剤層形成用材料を調製する第２の工程と、基材１１の第１の面１１１に、剥離剤層形成用材料を塗布して乾燥させることで塗布層を形成し、当該塗布層に紫外線を照射して硬化させることにより、剥離剤層１２を形成する第３の工程とを有している。
【００８７】
以下、各工程について詳細に説明する。
＜第１の工程＞ 
まず、基材１１を準備する。
【００８８】
基材１１の第１の面１１１に、酸化法などによる表面処理、あるいはプライマー処理を施すことができる。これにより、基材１１と基材１１の第１の面１１１に設けられる剥離剤層１２との密着性を特に優れたものとすることができる。
【００８９】
また、酸化法としては、例えば、コロナ放電処理、プラズマ放電処理、クロム酸化処理（湿式）、火炎処理、熱風処理、オゾン、紫外線照射処理などが挙げられ、これらの表面処理法は、基材１１の種類に応じて適宜選ばれるが、一般にコロナ放電処理法が効果および操作性の面から好ましく用いられる。
【００９０】
＜第２の工程＞ 
次に、活性エネルギー線硬化性化合物（Ａ）、活性エネルギー線硬化性化合物（Ｂ）、および、その他の成分を、溶剤に溶解または分散させることにより、剥離剤層形成用材料を得る。
【００９１】
溶剤としては、例えば、メタノール、エタノール、トルエン、酢酸エチル、キシレン、メチルエチルケトン、メチルブチルケトン、イソプロピルアルコール等が挙げられる。
【００９２】
＜第３の工程＞ 
次に、基材１１の第１の面１１１に、剥離剤層形成用材料を塗布して乾燥させることで塗布層を得る。剥離剤層形成用材料は、塗布されてから乾燥される間に、第１の面１１１の凹凸を埋めて平滑化された塗布層を形成する。
【００９３】
その後、このようにして得られた塗布層に、活性エネルギー線を照射して硬化させることにより、平滑化された剥離剤層１２を形成する。活性エネルギー線が紫外線である場合、紫外線の照射量は、積算光量が５０〜１０００ｍＪ／ｃｍ２であるのが好ましく、１００〜５００ｍＪ／ｃｍ２であるのがより好ましい。また、活性エネルギー線が電子線である場合には、電子線の照射量は、０．１〜５０ｋＧｙ程度であるのが好ましい。
これにより、剥離フィルム１が得られる。
【００９４】
剥離剤層形成用材料の塗布方法としては、例えば、グラビアコート法、バーコート法、スプレーコート法、スピンコート法、ナイフコート法、ロールコート法、ダイコート法などが使用できる。
【００９５】
以上のような工程によれば、ピンホールや部分的な厚みのばらつきの発生が抑制されたグリーンシート（薄膜）を製造できる剥離フィルム１を容易に製造することができ、剥離性、硬化性の良好な剥離フィルム１を製造することができる。
【００９６】
以上、本発明を好適実施形態に基づいて詳細に説明したが、本発明はこれに限定されるものではない。
【００９７】
例えば、上述した実施形態では、基材１１の第１の面１１１に剥離剤層１２を設けた剥離フィルム１について説明したが、これに限定されず、基材１１と剥離剤層１２との間には、中間層を設けてもよい。このような中間層は、基材１１と剥離剤層１２との密着性を向上させるものであってもよく、また、グリーンシート形成前の剥離フィルム１を巻き取る際の帯電の発生をより抑制させるものであってもよい。
【００９８】
また、例えば、前述した実施形態では、基材１１が１層で構成されたものとして説明したが、これに限定されず、例えば、単層でなく、積層体で構成されたものであってもよい。基材１１が２層である場合、例えば、剥離剤層１２側の層が剥離剤層１２を支持する機能を有し、他側が帯電防止機能を有するものであってもよい。これにより、より優れた剥離剤層１２への密着性と、帯電防止性とを有することができる。
【００９９】
また、本発明の剥離フィルムの製造方法は、上述した方法に限定されるものではなく、必要に応じて任意の工程が追加されてもよい。
【実施例】
【０１００】
次に、本発明の剥離フィルムの具体的実施例について説明する。
［１］剥離フィルムの作製
【０１０１】
（実施例１）
まず、基材としての二軸延伸ポリエチレンテレフタレートフィルム［厚み：３１μｍ、第１の面の算術平均粗さＲａ０：１６ｎｍ、第１の面の最大突起高さＲｐ０：１９６ｎｍ、第２の面の算術平均粗さＲａ２：１６ｎｍ、第２の面の最大突起高さＲｐ２：１９６ｎｍ］を用意した。
【０１０２】
次に、以下のようにして、剥離剤層形成用材料の調製を行った。
活性エネルギー線硬化性化合物（Ａ）としての、ジペンタエリスリトールヘキサアクリレート［固形分１００質量％］９４質量部と、活性エネルギー線硬化性化合物（Ｂ）としての、ポリ（パーフルオロアルキレンエーテル）鎖とメタクリロイルオキシ基とを有する化合物を含む溶液［ＤＩＣ株式会社製、商品名「ＲＳ−７５」、固形分４０質量％］を固形分として０．３質量部と、ポリオルガノシロキサン（Ｃ）としての、ポリエーテル変性アクリル基含有ポリジメチルシロキサン[ビッグケミー・ジャパン株式会社、商品名「ＢＹＫ−３５００」、固形分１００質量％]を０．７質量部と、光重合開始剤（Ｄ）としての、α−アミノアルキルフェノン系光重合開始剤［ＢＡＳＦ社製、商品名「ＩＲＧＡＣＵＲＥ９０７」、２−メチル−１［４−（メチルチオ）フェニル］  −２−モリフォリノプロパン−１−オン、固形分１００質量％］５質量部とを、イソプロピルアルコール／メチルエチルケトン混合溶剤（質量比３／１）で希釈することにより、固形分２０質量％の剥離剤層形成用材料を得た。
【０１０３】
得られた剥離剤層形成用材料をバーコーターで上記基材の第１の面上に塗布して、８０℃、１分間で乾燥させ塗布層を得た。このようにして得られた塗布層に、紫外線を照射（積算光量：２５０ｍＪ／ｃｍ２）して剥離剤層（厚み：１μｍ）を形成し、剥離フィルムを得た。
【０１０４】
（実施例２）
活性エネルギー線硬化性化合物（Ａ）を、ペンタエリスリトールテトラアクリレート［固形分１００質量％］９４質量部に変更した以外は、前記実施例１と同様にして剥離フィルムを作製した。
【０１０５】
（実施例３）
活性エネルギー線硬化性化合物（Ａ）を、ペンタエリスリトールトリアクリレート［固形分１００質量％］９４質量部に変更した以外は、前記実施例１と同様にして剥離フィルムを作製した。
【０１０６】
（実施例４）
剥離剤層の厚みを、０．５μｍに変更した以外は、前記実施例１と同様にして剥離フィルムを作製した。
【０１０７】
（実施例５）
剥離剤層の厚みを、１．９μｍに変更した以外は、前記実施例１と同様にして剥離フィルムを作製した。
【０１０８】
（実施例６）
活性エネルギー線硬化性化合物（Ｂ）を、ポリ（パーフルオロアルキレンエーテル）鎖とメタクリロイルオキシ基とを有する化合物を含む溶液［ＤＩＣ株式会社製、商品名「ＲＳ−７６Ｅ」、固形分４０質量％］を固形分として０．３質量部に変更した以外は、前記実施例１と同様にして剥離フィルムを作製した。
【０１０９】
（実施例７）
活性エネルギー線硬化性化合物（Ｂ）を固形分として０．１質量部に変更し、ポリオルガノシロキサン（Ｃ）を固形分として０．９質量部に変更した以外は、前記実施例１と同様にして剥離フィルムを作製した。
【０１１０】
（実施例８）
活性エネルギー線硬化性化合物（Ｂ）を固形分として０．５質量部に変更し、ポリオルガノシロキサン（Ｃ）を固形分として０．５質量部に変更した以外は、前記実施例１と同様にして剥離フィルムを作製した。
【０１１１】
（実施例９）
活性エネルギー線硬化性化合物（Ａ）９４質量部を９３質量部に変更し、活性エネルギー線硬化性化合物（Ｂ）を固形分として０．３質量部を０．６質量部に変更し、ポリオルガノシロキサン（Ｃ）を固形分として０．７質量部を１．４質量部に変更した以外は、前記実施例１と同様にして剥離フィルムを作製した。
【０１１２】
（実施例１０）
活性エネルギー線硬化性化合物（Ａ）９４質量部を９４．３質量部に変更し、活性エネルギー線硬化性化合物（Ｂ）を固形分として０．３質量部を０．２１質量部に変更し、ポリオルガノシロキサン（Ｃ）を固形分として０．７質量部を０．４９質量部に変更した以外は、前記実施例１と同様にして剥離フィルムを作製した。
【０１１３】
（実施例１１）
活性エネルギー線硬化性化合物（Ａ）９４質量部を９４．７質量部に変更し、活性エネルギー線硬化性化合物（Ｂ）を固形分として０．５質量部を０．０９質量部に変更し、ポリオルガノシロキサン（Ｃ）を固形分として０．７質量部を０．２１質量部に変更した以外は、前記実施例１と同様にして剥離フィルムを作製した。
【０１１４】
（実施例１２）
基材を、二軸延伸ポリエチレンテレフタレートフィルム［厚み：３８μｍ、第１の面の算術平均粗さＲａ０：１５ｎｍ、第１の面の最大突起高さＲｐ０：９８ｎｍ、第２の面の算術平均粗さＲａ２：１５ｎｍ、第２の面の最大突起高さＲｐ２：９８ｎｍ］に変更した以外は、前記実施例１と同様にして剥離フィルムを作製した。
【０１１５】
（実施例１３）
基材を、二軸延伸ポリエチレンテレフタレートフィルム［厚み：３８μｍ、第１の面の算術平均粗さＲａ０：３５ｎｍ、第１の面の最大突起高さＲｐ０：４７１ｎｍ、第２の面の算術平均粗さＲａ２：３５ｎｍ、第２の面の最大突起高さＲｐ２：４７１ｎｍ］に変更した以外は、前記実施例１と同様にして剥離フィルムを作製した。
【０１１６】
（実施例１４）
活性エネルギー線硬化性化合物（Ｂ）を固形分として０．７質量部に変更し、活性エネルギー線硬化性化合物（Ｃ）を固形分として０．３質量部に変更した以外は、前記実施例１と同様にして剥離フィルムを作製した。
【０１１７】
（実施例１５）
活性エネルギー線硬化性化合物（Ａ）を、ジペンタエリスリトールヘキサアクリレート「固形分１００質量％」８５質量部、マレイミドアクリレート[東亜合成株式会社製、商品名「アロニックスＵＶＴ-３０２、固形分４０質量％」２２．５質量部を混合したものに変更した以外は、前記実施例１と同様にして剥離フィルムを作製した。
【０１１８】
（比較例１）
活性エネルギー線硬化性化合物（Ａ）９４質量部を９５質量部に変更し、活性エネルギー線硬化性化合物（Ｂ）、ポリオルガノシロキサン（Ｃ）を添加しなかった以外は、前記実施例１と同様にして剥離フィルムを作製した。
【０１１９】
（比較例２）
活性エネルギー線硬化性化合物（Ｂ）を固形分として１質量部に変更し、ポリオルガノシロキサン（Ｃ）を添加しなかった以外は、前記実施例１と同様にして剥離フィルムを作製した。
【０１２０】
（比較例３）
活性エネルギー線硬化性化合物（Ｂ）を固形分として０質量部に変更し、ポリオルガノシロキサン（Ｃ）を固形分として１質量部に変更した以外は、前記実施例１と同様にして剥離フィルムを作製した。
【０１２１】
（比較例４）
剥離剤層の厚みを、０．２μｍに変更した以外は、前記実施例１と同様にして剥離フィルムを作製した。
【０１２２】
（比較例５）
基材を、二軸延伸ポリエチレンテレフタレートフィルム［厚み：３８μｍ、第１の面の算術平均粗さＲａ０：４２ｎｍ、第１の面の最大突起高さＲｐ０：６１９ｎｍ、第２の面の算術平均粗さＲａ２：４２ｎｍ、第２の面の最大突起高さＲｐ２：６１９ｎｍ］に変更した以外は、前記実施例１と同様にして剥離フィルムを作製した。
【０１２３】
（比較例６）
基材を、二軸延伸ポリエチレンテレフタレートフィルム［厚み：３８μｍ、第１の面の算術平均粗さＲａ０：１５ｎｍ、第１の面の最大突起高さＲｐ０：１０５ｎｍ、第２の面の算術平均粗さＲａ２：３ｎｍ、第２の面の最大突起高さＲｐ２：１５ｎｍ］に変更した以外は、前記実施例１と同様にして剥離フィルムを作製した。
【０１２４】
なお、各実施例および各比較例で得られた剥離フィルムの剥離剤層の平均厚さは、反射式膜厚計（製品名「Ｆ２０」、フィルメトリックス株式会社製）にて５回測定した平均値とした。
【０１２５】
また、各実施例および各比較例で得られた剥離フィルムの剥離剤層の外表面の算術平均粗さＲａ１、剥離剤層の外表面の最大突起高さＲｐ１、基材の第２の面の算術平均粗さＲａ２、および基材の第２の面の最大突起高さＲｐ２は、ガラス板に両面テープを貼付し、各実施例および各比較例で得られた剥離フィルムを、両面テープ上に測定面が上になるようにして固定し、ＪＩＳ  Ｂ０６０１−１９９４に準拠してミツトヨ社製表面粗さ測定機ＳＶ３０００Ｓ４（触針式）にて測定した。
【０１２６】
また、表中、活性エネルギー線硬化性化合物（Ａ）としての、ジペンタエリスリトールヘキサアクリレートをＡ１、ペンタエリスリトールテトラアクリレートをＡ２、ペンタエリスリトールトリアクリレートをＡ３、マレイミドアクリレートをＡ４、活性エネルギー線硬化性化合物（Ｂ）としての、ポリ（パーフルオロアルキレンエーテル）鎖とメタクリロイルオキシ基とを有する化合物を含む溶液［ＤＩＣ株式会社製、商品名「ＲＳ−７５」、固形分４０質量％］をＢ１、ポリ（パーフルオロアルキレンエーテル）鎖とメタクリロイルオキシ基とを有する化合物を含む溶液［ＤＩＣ株式会社製、商品名「ＲＳ−７６Ｅ」、固形分４０質量％］をＢ２、ポリオルガノシロキサン（Ｃ）としての、ポリエーテル変性アクリル基含有ポリジメチルシロキサン[ビッグケミー・ジャパン株式会社、商品名「ＢＹＫ−３５００、固形分１００質量％」をＣ１、光重合開始剤としての、α−アミノアルキルフェノン系光重合開始剤［ＢＡＳＦ社製、商品名「ＩＲＧＡＣＵＲＥ９０７」、２−メチル−１［４−（メチルチオ）フェニル］−２−モリフォリノプロパン−１−オン、固形分１００質量％］をＤ１と示した。
【０１２７】
【表１】
2015071240.tif 000005
【０１２８】
［２］評価
以上のようにして得られた剥離フィルムに関して、以下のような評価を行った。
【０１２９】
［２．１］硬化性評価
各実施例および各比較例で得られた剥離フィルムについて、ＭＥＫを３ｍＬ含ませたウエス（小津産業社製，ＢＥＭＣＯＴ  ＡＰ−２）で剥離剤層表面を荷重１ｋｇ／ｃｍ２で往復１０回研磨した後、剥離剤層の表面を目視で観察し、以下の判断基準で硬化性を評価した。
【０１３０】
Ａ：剥離剤層の溶解・脱落が無い場合
Ｂ：剥離剤層の一部溶解が見られる場合
Ｃ：剥離剤層が完全に溶解し、脱落する場合
【０１３１】
［２．２］セラミックスラリー塗工性評価
チタン酸バリウム粉末［堺化学工業社製、商品名「ＢＴ−０２」、ＢａＴｉＯ３］１００質量部、バインダーとしてのポリビニルブチラール［積水化学工業社製，商品名「エスレックＢ・Ｋ  ＢＭ−２」］８質量部、および可塑剤としてのフタル酸ジオクチル［関東化学社製、商品名「フタル酸ジオクチル  鹿１級」］４質量部に、トルエン／エタノール混合溶剤（質量比６／４）１３５質量部を加え、ボールミルにて混合分散させて、セラミックスラリーを調製した。各実施例および各比較例で得られた剥離フィルムの剥離剤層表面に、上記セラミックスラリーをダイコーターにて乾燥後の膜厚が１μｍになるように、幅２５０ｍｍ、長さ１０ｍに渡り塗布し、８０℃で１分間乾燥させた。その後、グリーンシートが成型された剥離フィルムについて、剥離フィルム側から蛍光灯にて光を照射し、グリーンシート面を目視で検査した。
【０１３２】
Ａ：グリーンシートにピンホールがなかったもの
Ｂ：グリーンシートに１〜５個のピンホールが発生したもの
Ｃ：グリーンシートに６個以上のピンホールが発生したもの
【０１３３】
［２．３］グリーンシート剥離性評価
上記［２．２］で形成したグリーンシートを、剥離フィルムを打ち抜かないようにして２００ｍｍ×２００ｍｍに打ち抜いた。次いで、グリーンシート積層機のシート剥離機構を利用して、打ち抜かれたグリーンシートを真空吸引ステージに吸着させ、剥離フィルムから剥離した。このときのセラミックグリーンシートの剥離性を、以下の判断基準で評価した。
【０１３４】
Ａ：グリーンシートが破れることなく、スムーズに剥離でき、剥離剤層上にグリーンシートが残らない場合
Ｂ：グリーンシートが破れることなく、ややスムーズさに欠けるものの剥離でき、剥離剤層上にグリーンシートが残らない場合
Ｃ：グリーンシートを剥離するときに、グリーンシートが破れてしまうか、または剥離できない場合
【０１３５】
［２．４］凹凸欠陥評価１
ポリビニルブチラール樹脂をトルエン／エタノール混合溶剤（質量比６／４）にて溶解した塗工液を、各実施例および各比較例で得られた剥離フィルムの剥離剤層の上（外表面）に、乾燥後の厚さが３μｍとなるように塗布し、８０℃で１分間乾燥させてポリビニルブチラール樹脂層を成形した。次いで、そのポリビニルブチラール樹脂層の表面にポリエステルテープ（日東電工製の31Bテープ）を貼付した。次いで、剥離フィルムをポリビニルブチラール樹脂層から剥離し、ポリビニルブチラール樹脂層をポリエステルテープに転写した。次いで、剥離フィルムの剥離剤層に接触していたポリビニルブチラール樹脂層の面について、光干渉式表面形状観察装置「ＷＹＫＯ−１１００」［株式会社Ｖｅｅｃｏ社製］を用いて、ＰＳＩモード、５０倍率にて、９１．２×１１９．８μｍの範囲に確認される剥離剤層の形状が転写された深さ１５０ｎｍ以上の凹みを数え、以下の判断基準で評価した。なお、下記評価Ｃの凹みが存在するグリーンシートでコンデンサを作製した場合、耐電圧低下によるショートが発生し易い傾向があった。
ただし、上記［２．３］で評価Ｃの場合には、試験を行わなかった。
【０１３６】
Ａ：凹みの数が０個の場合
Ｂ：凹みの数が１〜５個の場合
Ｃ：凹みの数が６個以上の場合
【０１３７】
［２．５］凹凸欠陥評価２
ポリビニルブチラール樹脂をトルエン／エタノール混合溶剤（質量比６／４）にて溶解した塗工液を、厚さ５０μｍのポリエチレンテレフタレートフィルム上に、乾燥後の厚さが３μｍとなるように塗布し、８０℃で１分間乾燥させてポリビニルブチラール樹脂層を成形した。各実施例および各比較例で得られた剥離フィルムを、当該剥離フィルムの基材の第２の面が上記ポリビニルブチラール樹脂層と接するように、当該ポリビニルブチラール樹脂層に貼り合わせた。この積層体を１００ｍｍ×１００ｍｍに裁断した後、荷重５ｋｇ／ｃｍ２でプレスし、剥離フィルムの基材の第２の面の突起形状をポリビニルブチラール樹脂層に転写させた。次いで、剥離フィルムをポリビニルブチラール樹脂層から剥離し、ポリビニルブチラール樹脂層の剥離フィルムの基材の第２の面に接触していた面において、深さ３００ｎｍ以上の凹みを数え、以下の判断基準で評価した。具体的には、光干渉式表面形状観察装置「ＷＹＫＯ−１１００」［株式会社Ｖｅｅｃｏ社製］を用いて、ＰＳＩモード、５０倍率にて、９１．２×１１９．８μｍの範囲に確認される第２の面の形状が転写された凹みを数え、以下の判断基準で評価した。なお、下記評価Ｃの凹みが存在するグリーンシートでコンデンサを作製した場合、耐電圧低下によるショートが発生し易い傾向があった。
【０１３８】
Ａ：３００ｎｍ未満の凹みの数が０個の場合
Ｂ：３００ｎｍ以上５００ｎｍ未満の凹みの数が１個以上の場合
Ｃ：５００ｎｍ以上の凹みの数が１個以上の場合
【０１３９】
［２．６］ハンドリング性評価
各実施例および各比較例の剥離フィルムをロール状にする際の、ハンドリング性について評価した。
【０１４０】
Ａ：滑り性が良く、かつ剥離フィルムをロール状にするときの空気抜けが良く、剥離フィルムの巻きズレを防止できた場合
Ｂ：滑り性が若干悪く、かつ剥離フィルムをロール状に巻いたときの空気の抜けが若干悪く、巻きズレが若干生じるものの支障がない場合
Ｃ：滑り性が悪く、かつ剥離フィルムをロール状に巻いたときの空気の抜けが悪く、巻きズレが顕著に生じた場合
【０１４１】
［２．７］ブロッキング性評価
各実施例および各比較例で得られた剥離フィルムを、幅４００ｍｍ、長さ５０００ｍのロール状に巻き上げた。この剥離フィルムロールを４０℃、相対湿度５０％以下の環境下に３０日間保管し、剥離フィルムロールの外観を目視にて観察し、以下の判断基準でブロッキング性を評価した。
【０１４２】
Ａ：ロール状に巻き上げたときから変化がなかった（ブロッキング無し）
Ｂ：部分的に色目が異なる領域があった（ブロッキング傾向にあるものの使用可能）
Ｃ：広範な領域にわたって色目が異なった（ブロッキング有り）
これらの結果を表２に示す。
【０１４３】
【表２】
2015071240.tif 000006
【０１４４】
表２から明らかなように、本発明の剥離フィルムは、スラリーの塗工性、成膜されたグリーンシート（薄膜）の剥離性およびグリーンシートの表裏の平滑性に優れており、グリーンシート（薄膜）にピンホールや部分的な厚みのばらつきが発生することを抑制させる効果があった。また、本発明の剥離フィルムは、ロール状にする際に、ハンドリング性がよく、さらに、ロール状にした際のブロッキングが生じにくいものであった。また、本発明の剥離フィルムは、剥離剤層形成用材料の硬化性が優れており、大気雰囲気中においても剥離剤層の形成が可能であった。
これに対して、比較例ではいずれかの評価において満足な結果が得られなかった。
【符号の説明】
【０１４５】
１        剥離フィルム
１１      基材
１１１    基材の第１の面
１１２    基材の第２の面
１２      剥離剤層
１２１    剥離剤層の外表面
【図１】
2015071240.tif 000007